СПОСОБ МОДИФИЦИРОВАНИЯ ПОВЕРХНОСТИ ИМПЛАНТАТОВ ИЗ ТИТАНА И ЕГО СПЛАВОВ

1. Способ модифицирования поверхности имплантатов из титана и его сплавов, включающий помещение изделия в водный раствор щелочного электролита, дополнительно содержащий гидроксиапатит, возбуждение микродуговых разрядов на поверхности изделия наложением импульсов анодно-катодного тока, отличающийся тем, что получают покрытие толщиной 14±2 мкм с заранее заданной микротвердостью в пределах 150-300 МПа, для чего определяют необходимую концентрацию гидроксиапатита в электролите, исходя из формулы:
T=312-117·C,
0.1
где T - значение микротвердости HV[МПа];
C - концентрация гидроксиапатита [мас.%] в диапазоне 0,1…1,5 мас.% в водном растворе 2% KOH, при условии формирования покрытия в течение 15 мин и соотношении средних значений анодного и катодного токов за импульс Ia/Ic, равного 1.
2. Способ по п.1, отличающийся тем, что возбуждение на поверхности изделия микродуговых разрядов осуществляют в гальваностатическом режиме при значении тока, обеспечивающем достижение конечной величины анодного напряжения 370 В со следующими параметрами: длительностью анодного и катодного импульсов - 150 мкс, частотой следования 100 Гц и паузой между анодным и катодным импульсами 350 мкс.
3. Способ по п.1, отличающийся тем, что формирование покрытия производят при температуре электролита в диапазоне 25-30°C.